(57)【要約】【課題】建築構造用に供して好適な、引張強さが７８０ＭＰａ以上の母材性能と，溶接入熱量が４００ｋＪ／ｃｍを超える１層大入熱溶接ＨＡＺで安定して高靭性が得られる板厚１２ｍｍ以上の高強度厚鋼板を提供する。【解決手段】質量％で、Ｃ：０．０３〜０．０９％、Ｓｉ：０．０５〜０．４０％、Ｍｎ：１．０〜３．０％、Ｃｒ：０．３〜３．０％、Ｐ：０．０２％以下、Ｓ：０．００５０％以下、Ａｌ：０．０１〜０．０５％、Ｔｉ：０．００５〜０．０３％、Ｎ：０．００２５〜０．００７０％、Ｃａ：０．０００５〜０．００５％、必要に応じてＣｕ、Ｎｉ、Ｍｏ、Ｎｂ、Ｖ、Ｂ，ＲＥＭ、Ｍｇの１種または２種以上を含有し、かつ下記式の値が３０〜４２（％）で、残部がＦｅおよび不可避的不純物からなる鋼板。２７Ｃ＋９Ｍｎ＋４（Ｃｕ＋Ｎｉ）＋８（Ｃｒ＋Ｍｏ）、但し、Ｃ、Ｍｎ、Ｃｕ、Ｎｉ、Ｃｒ、Ｍｏ：各元素の含有量（質量％）で含有しない元素は０とする。【選択図】なし【特許請求の範囲】
【請求項１】
鋼組成が、質量％で、
Ｃ：０．０３〜０．０９％
Ｓｉ：０．０５〜０．４０％
Ｍｎ：１．０〜３．０％
Ｃｒ：０．３〜３．０％
Ｐ：０．０２％以下
Ｓ：０．００５０％以下
Ａｌ：０．０１〜０．０５％
Ｔｉ：０．００５〜０．０３％
Ｎ：０．００２５〜０．００７０％
Ｃａ：０．０００５〜０．００５％
を含有し、かつ下記（１）式の値が３０〜４２（％）で、残部がＦｅおよび不可避的不純物からなる,引張強さ（ＴＳ）が７８０ＭＰａ以上の１層大入熱溶接熱影響部の靭性に優れた高強度厚鋼板。
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
【請求項２】
請求項１に記載した鋼組成に、質量％でさらに、
Ｃｕ：０．１〜０．９％
Ｎｉ：０．１〜２．０％
Ｍｏ：０．１〜１．０％
を含有し、かつ下記（１）式の値が３０〜４２（％）で、残部がＦｅおよび不可避的不純物からなる,引張強さ（ＴＳ）が７８０ＭＰａ以上の１層大入熱溶接熱影響部の靭性に優れた高強度厚鋼板。
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
【請求項３】
請求項１または請求項２に記載した鋼組成に、質量％でさらに、
Ｎｂ：０．０５％以下、
Ｖ：０．１％以下、
Ｂ：０．００５％以下
ＲＥＭ：０．０２％以下
Ｍｇ：０．００５％以下
を含有し、かつ下記（１）式の値が３０〜４２（％）を満足し、残部がＦｅおよび不可避的不純物からなる,引張強さ（ＴＳ）が７８０ＭＰａ以上の１層大入熱溶接熱影響部の靭性に優れた高強度厚鋼板。
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
【請求項４】
請求項１〜請求項３のいずれか1項に記載の鋼組成からなる鋳片または鋼片を，１０５０〜１２５０℃に再加熱後、圧延終了温度が７５０℃以上となる熱間圧延を行うことを特徴とする、引張強さ（ＴＳ）が７８０ＭＰａ以上の１層大入熱溶接熱影響部の靭性に優れた高強度厚鋼板の製造方法。
【請求項５】
熱間圧延後，Ａｃ３変態点以上の温度域に再加熱し，保持後、室温まで冷却することを特徴とする、請求項４に記載の引張強さ（ＴＳ）が７８０ＭＰａ以上の１層大入熱溶接熱影響部の靭性に優れた高強度厚鋼板の製造方法。
【請求項６】
熱間圧延後あるいは前記Ａｃ３変態点以上の温度域への再加熱、保持、冷却後に、加熱温度が４００〜６５０℃の焼戻し処理を施すことを特徴とする、請求項４または請求項５に記載の引張強さ（ＴＳ）が７８０ＭＰａ以上の１層大入熱溶接熱影響部の靭性に優れた高強度厚鋼板の製造方法。
【発明の詳細な説明】
【技術分野】
【０００１】
本発明は、建築、橋梁、造船、海洋構造物、ラインパイプ等に供して好適な引張強さが７８０ＭＰａ以上で板厚１２ｍｍ以上の高強度厚鋼板に係り、特に、溶接入熱４００ｋＪ／ｃｍを超える１層超大入熱溶接で溶接熱影響部の靭性に優れ、軟化域が生じないものに関する。
【背景技術】
【０００２】
建築，土木および橋梁等の各分野で使用される鋼構造物は，一般に溶接接合によって所望形状に仕上げられている。このような構造物においては，安全性の観点から，使用される鋼材の母材靭性は勿論のこと，溶接熱影響部の靭性に優れることが要求される。
【０００３】
近年では，建築構造物の大型化に伴い，使用鋼材の高強度化、厚肉化が要望されるとともに，溶接施工の能率向上と施工コストの低減の観点から，１層大入熱溶接の適用範囲が拡大し、例えば，建築構造の柱−梁溶接では，２電極サブマージアーク溶接などの溶接入熱が４００ｋＪ／ｃｍを超えるような大入熱溶接が適用されている。
また，大地震が頻発することから建築構造物の耐震性向上も重要な課題で，溶接継手部で，高い靭性を有することが要求されるようになっている。例えば，柱−梁接合部については，試験温度０℃におけるシャルピー吸収エネルギーが７０Ｊを超えることが要求されている。
鋼材に大入熱溶接を適用した場合，最も靭性が劣化する領域は溶接熱影響部（以下，ＨＡＺともいう）のボンド部で、溶接時に溶融点直下の高温に曝されるため，オーステナイトの結晶粒が最も粗大化し易く，また引き続く冷却によって，島状マルテンサイトを含む脆弱な上部ベイナイト組織に変態し易いことが靭性低下の原因となっている。
また、溶接継手部にも母材と同等以上の強度を有することが要求されるが、大入熱溶接部のＨＡＺは、高温のオーステナイト域から非常に遅い速度（例えば、板厚５０ｍｍを２電極サブマージアーク溶接の１層溶接で入熱約５００ｋＪ／ｃｍで冷却した場合は、８００〜５００℃の冷却速度が０．４℃／ｓｅｃ程度）で冷却されるため軟化する。
１層大入熱溶接部のＨＡＺにおける、靭性低下と軟化は、特に、鋼材の強度と靭性を確保するために、合金元素を多量に添加して熱処理を施す、引張強さが７８０ＭＰａ以上の高張力鋼板において、溶接熱影響部における島状マルテンサイトの生成が助長され、変態強化が消失するため顕著となる。
【０００４】
特許文献１は７００ＭＰａ超級非調質厚鋼板およびその製造方法に関し、鋼組成を極低炭素でかつ高合金元素とし、鋼板のミクロ組織をベイニティックフェライト相とすることにより、高強度とＨＡＺで高靭性を達成することが記載されている。
【０００５】
特許文献２は溶接性に優れた低降伏比高張力鋼板に関し、鋼中に焼入れ性元素であるＭｎ、ＣｒおよびＭｏを積極添加するとともに、介在物制御の観点からＮ、Ｔｉ、ＺｒおよびＨｆを厳格に制御することにより、溶接割れ性、溶接部高靭性と、鋼板の高強度低降伏比を達成することが記載されている。
特許文献３は溶接性に優れた高張力鋼の製造方法に関し、Ｃｕの析出硬化を活用して炭素当量を低下させて、高強度化と高溶接性および大入熱溶接部の高靭性を達成することが記載されている。
特許文献４は大入熱溶接部の熱影響部靭性が優れた低降伏比高張力鋼板およびその製造方法に関し、鋼板のミクロ組織を粒界析出フェライトとベイナイトとすることにより、鋼板の高強度、低降伏比と、大入熱溶接部の高靭性を達成することが記載されている。
【先行技術文献】
【特許文献】
【０００６】
【特許文献１】特開２００４−２３２０５６号公報
【特許文献２】特開２００１−２２６７４０号公報
【特許文献３】特開平５−１６３５２７号公報
【特許文献４】特開平９−２０２９３６号公報
【発明の概要】
【発明が解決しようとする課題】
【０００７】
しかしながら、特許文献１および特許文献２に記載された製造方法では、高価なＭｏやＮｉを多量に添加することが不可避で、製造コストが上昇することが懸念され、さらに、溶接入熱量が４００ｋＪ／ｃｍを超える１層大入熱溶接部での高靭性を安定して達成することが困難である。
【０００８】
特許文献３に記載された技術では、Ｃｕの多量添加が不可欠であり、圧延中の鋼板表面割れ等、表面性状が劣化するだけでなく、大入熱溶接部の靭性が不十分である。特許文献４に記載された技術では、鋼板および大入熱ＨＡＺにおいて７８０ＭＰａ以上の高強度を満足することが困難である。
そこで、本発明は、溶接入熱量が４００ｋＪ／ｃｍを超える１層大入熱溶接部での高靭性を安定して達成する、引張強さが７８０ＭＰａ以上の高強度厚鋼板とその製造方法を提供することを目的とする。
【課題を解決するための手段】
【０００９】
本発明者らは、上記課題を達成するため，厚鋼板を対象に母材強度，１層大入熱ＨＡＺ部の靭性および硬度を決定する各種要因のうち、大入熱ＨＡＺ組織の制御因子に関して鋭意研究を行い、以下の知見を得た。
１．母材の引張強さが７８０ＭＰａ以上、溶接入熱量が４００ｋＪ／ｃｍを超える１層大入熱溶接部での靭性（試験温度０℃のシャルピー衝撃エネルギー）が７０Ｊ以上、大入熱溶接部の最軟化硬度がＨＶ２５０以上を安定して達成するためには、鋼組成を適切に選定して、大入熱溶接熱影響部のミクロ組織中に、脆化組織である島状マルテンサイトを含む脆弱な上部ベイナイト組織が生成することを極力抑制することが重要である。
２．更に、Ｃ、Ｍｎ、Ｃｕ、Ｎｉ、ＣｒおよびＭｏ等の焼入れ性向上元素の添加量バランスを厳格に管理して、大入熱溶接熱影響部のミクロ組織を靭性の高い下部ベイナイト組織に制御することが重要である。
３．更に、ＴｉおよびＮの添加量を厳格に調整して，大入熱溶接熱影響部におけるオーステナイト粒の成長を抑制することが重要である．
４．更に、Ｃａの添加量を厳格に調整して、大入熱溶接熱影響部における酸硫化物を微細に制御することが重要である。
【００１０】
本発明は、得られた知見に、さらに検討を加えてなされたもので、すなわち、本発明は、
１．  鋼組成が、質量％で、
Ｃ：０．０３〜０．０９％
Ｓｉ：０．０５〜０．４０％
Ｍｎ：１．０〜３．０％
Ｃｒ：０．３〜３．０％
Ｐ：０．０２％以下
Ｓ：０．００５０％以下
Ａｌ：０．０１〜０．０５％
Ｔｉ：０．００５〜０．０３％
Ｎ：０．００２５〜０．００７０％
Ｃａ：０．０００５〜０．００５％
を含有し、かつ下記（１）式の値が３０〜４２（％）で、残部がＦｅおよび不可避的不純物からなる,引張強さ（ＴＳ）が７８０ＭＰａ以上の１層大入熱溶接熱影響部の靭性に優れた高強度厚鋼板。
【００１１】
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
２．１に記載した鋼組成に、質量％でさらに、
Ｃｕ：０．１〜０．９％
Ｎｉ：０．１〜２．０％
Ｍｏ：０．１〜１．０％
を含有し、かつ下記（１）式の値が３０〜４２（％）で、残部がＦｅおよび不可避的不純物からなる,引張強さ（ＴＳ）が７８０ＭＰａ以上の１層大入熱溶接熱影響部の靭性に優れた高強度厚鋼板。
【００１２】
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
３．１または２に記載した鋼組成に、質量％でさらに、
Ｎｂ：０．０５％以下、
Ｖ：０．１％以下、
Ｂ：０．００５％以下
ＲＥＭ：０．０２％以下
Ｍｇ：０．００５％以下
を含有し、かつ下記（１）式の値が３０〜４２（％）を満足し、残部がＦｅおよび不可避的不純物からなる,引張強さ（ＴＳ）が７８０ＭＰａ以上の１層大入熱溶接熱影響部の靭性に優れた高強度厚鋼板。
【００１３】
２７Ｃ＋９Ｍｎ＋４（Ｃｕ＋Ｎｉ）＋８（Ｃｒ＋Ｍｏ）      （１）
但し、Ｃ、Ｍｎ、Ｃｕ、Ｎｉ、Ｃｒ、Ｍｏ：各元素の含有量（質量％）で含有しない元素は０とする。
４．１〜３のいずれか1項に記載の鋼組成からなる鋳片または鋼片を，１０５０〜１２５０℃に再加熱後、圧延終了温度が７５０℃以上となる熱間圧延を行うことを特徴とする引張強さ（ＴＳ）が７８０ＭＰａ以上の１層大入熱溶接熱影響部の靭性に優れた高強度厚鋼板。
５．熱間圧延後，Ａｃ３変態点以上の温度域に再加熱し，保持後、室温まで冷却することを特徴とする、４に記載の引張強さ（ＴＳ）が７８０ＭＰａ以上の１層大入熱溶接熱影響部の靭性に優れた高強度厚鋼板の製造方法。
６．熱間圧延後あるいは前記Ａｃ３変態点以上の温度域への再加熱、保持、冷却後に、加熱温度が４００〜６５０℃の焼戻し処理を施すことを特徴とする、４または５に記載の引張強さ（ＴＳ）が７８０ＭＰａ以上の１層大入熱溶接熱影響部の靭性に優れた高強度厚鋼板の製造方法。
【発明の効果】
【００１４】
本発明によれば、引張強さ７８０ＭＰａ以上を有し，溶接入熱量が４００ｋＪ／ｃｍを超える１層大入熱溶接部の靭性に優れた、板厚１２ｍｍ以上の厚鋼板が得られ、鋼構造物の大型化、鋼構造物の耐震性の向上や施工能率向上に大きく寄与し、産業上格段の効果を奏する。
【発明を実施するための形態】
【００１５】
本発明では成分組成を規定する。説明において％は質量％とする。
【００１６】
成分組成
Ｃ：０．０３〜０．０９％
Ｃは、鋼の強度を増加させ、構造用鋼材として必要な強度を確保するために必要な元素でその効果を得るため、また大入熱溶接ＨＡＺの強度を確保するため０．０３％以上の含有を必要とする。
一方、０．０９％を超える含有は、大入熱溶接ＨＡＺのミクロ組織中の島状マルテンサイトが増大し、靭性を顕著に劣化させる。また，耐溶接割れ性を劣化させるとともに、母材の低温靭性も劣化させるため、０．０３〜０．０９％の範囲に限定する。好ましくは、０．０４〜０．０８％である。
Ｓｉ：０．０５〜０．４０％
Ｓｉは、脱酸材として作用し、製鋼上、少なくとも０．０５％必要であるが、０．４０％を超えて含有すると、母材の靭性、溶接性が劣化するだけでなく、大入熱溶接ＨＡＺのミクロ組織中の島状マルテンサイトが増大し、ＨＡＺ靭性が顕著に劣化するため、０．０５〜０．４０％の範囲に限定する。好ましくは、０．１０〜０．３５％である。
Ｍｎ：１．０〜３．０％
Ｍｎは、鋼の焼入れ性を増加させる効果を有し、本発明では、大入熱溶接ＨＡＺのミクロ組織を、上部ベイナイト組織の生成を抑制し、下部ベイナイト主体組織とするため、１．０％以上含有する。一方、３．０％を超えて含有すると、母材の靭性および溶接性が著しく劣化するため、１．０〜３．０％の範囲に限定する。好ましくは、１．１〜２．８％である。
【００１７】
Ｃｒ：０．３〜３．０％
Ｃｒは、鋼の焼入れ性を増加させる効果を有し、本発明では、大入熱溶接ＨＡＺのミクロ組織を、上部ベイナイト組織の生成を抑制し、下部ベイナイト主体組織とするため、０．３％以上含有する。一方、３．０％を超えて含有すると、母材の靭性および溶接性が著しく劣化するため、０．３〜３．０％の範囲に限定する。好ましくは、０．５〜２．８％である。
Ｐ：０．０２％以下
Ｐは、鋼の強度を増加させ靭性を劣化させる元素で、特に大入熱溶接ＨＡＺでは島状マルテンサイトの生成を助長する効果を有し、靭性を劣化させるので、０．０２％を上限とし、可能なかぎり低減することが望ましい。尚、過度のＰ低減は精錬コストを高騰させ経済的に不利となるため、０．００３％以上とすることが望ましい。
Ｓ：０．００５０％以下
Ｓは母材の低温靭性や延性を劣化させるため、０．００５０％を上限として可能なかぎり低減することが望ましい。
Ａｌ：０．０１〜０．０５％
Ａｌは、脱酸剤として作用し、高張力鋼の溶鋼脱酸プロセスに於いて、もっとも汎用的に使われる。また、鋼中のＮをＡｌＮとして固定し、母材および大入熱溶接ＨＡＺの靭性向上に寄与する。このような効果を得るため、０．０１％以上を含有する。
【００１８】
一方、０．０５％を超えて含有すると、母材の靭性が低下するとともに、溶接時に溶接金属部に混入して、溶接金属の靭性を劣化させるため、０．０５％以下に限定する。好ましくは、０．０１５〜０．０４５％である。
Ｔｉ：０．００５〜０．０３％
Ｔｉは、Ｎとの親和力が強く凝固時にＴｉＮとして析出し、大入熱溶接ＨＡＺでのオーステナイト粒の粗大化を抑制してＨＡＺの高靭化に寄与する重要な添加元素である。このような効果を確保するため，０．００５％以上を添加する。
【００１９】
一方，０．０３％を超えて添加するとＴｉＮ粒子が粗大化して，オーステナイト粒の粗大化抑制効果が飽和するため，０．００５〜０．０３％とする。好ましくは、０．００８〜０．０２５％である。
Ｎ：０．００２５〜０．００７０％
ＮはＴｉＮを形成するため必要で、大入熱溶接ＨＡＺでのオーステナイト粒の粗大化抑制に必要なＴｉＮ量を確保するため，０．００２５％以上とする。
【００２０】
一方，０．００７０％を超えて含有すると、固溶Ｎ量の増加により，母材および溶接部靭性が著しく低下するため、０．００７０％以下に限定する。好ましくは，０．００３０〜０．００６５％である。
【００２１】
Ｃａ：０．０００５〜０．００５％
Ｃａは、酸硫化物の形態制御に有効であり、靭性に悪影響を及ぼす粗大なＭｎＳ等の生成を抑制して、微細なＣａ酸硫化物を形成するとともに、大入熱溶接ＨＡＺのオーステナイト結晶粒を微細化して、靭性を向上させる有用な元素である。このような効果を得るためには０．０００５％以上を添加する。一方、０．００５％を越えると、Ｃａ酸硫化物が粗大化し靭性に悪影響を及ぼすため、０．００５％以下に限定する。好ましくは、０．０００８〜０．００４５％である。
２７Ｃ＋９Ｍｎ＋４（Ｃｕ＋Ｎｉ）＋８（Ｃｒ＋Ｍｏ）：３０〜４２％      （１）
但し、Ｃ、Ｍｎ、Ｃｕ、Ｎｉ、Ｃｒ、Ｍｏ：各元素の含有量（質量％）で含有しない元素は０とする。
【００２２】
パラメータ式、２７Ｃ＋９Ｍｎ＋４（Ｃｕ＋Ｎｉ）＋８（Ｃｒ＋Ｍｏ）は、大入熱溶接熱影響部の焼入れ性の指標で、上記成分範囲内において３０〜４２％となるように、各元素の含有量を調整する。
【００２３】
本パラメータ式の値が３０％未満では、大入熱溶接ＨＡＺの焼入れ性が不足し、ＨＡＺのミクロ組織が、脆化組織である島状マルテンサイトを含む脆弱な上部ベイナイト組織に変態し，所望の大入熱溶接部の高靭性が確保できず、大入熱溶接継手部の軟化が顕著となる。
一方、本パラメータ式の値が４２％を超えると、母材靭性および大入熱溶接ＨＡＺ靭性が著しく劣化するとともに，耐溶接割れ性が劣化するため、３０〜４２％とする。好ましくは、３１〜４０％である。
本発明では、上記基本成分系に加えて、必要に応じ、Ｃｕ、Ｎｉ、Ｍｏの１種または２種以上を含有することができる。
Ｃｕ：０．１〜０．９％、Ｎｉ：０．１〜２．０％、Ｍｏ：０．１〜１．０％の１種または２種以上
ＣｕおよびＮｉは、高靭性を保ちつつ強度を増加させることが可能な元素で、大入熱溶接ＨＡＺ靭性への影響も小さいため、必要に応じ選択して添加する。
Ｃｕを添加する場合は、そのような効果を得るため、０．１％以上とし、０．９％を超えると熱間脆性を生じて鋼板の表面性状を劣化させるため、０．１〜０．９％とする。尚、好ましくは０．１５〜０．７％である。
【００２４】
Ｎｉを添加する場合は、そのような効果を得るため、０．１％以上とし、２．０％を超えると、効果が飽和し、経済的に不利になるため、０．１〜２．０％とする。尚、好ましくは０．１５〜１．７％である。
Ｍｏは、鋼の焼入れ性を増加させる効果を有し、本発明では、大入熱溶接ＨＡＺのミクロ組織として、上部ベイナイト組織の生成を抑制し、下部ベイナイト主体組織とするため、０．１％以上とする。
一方、１．０％を超えると、母材靭性および耐溶接割れ性に悪影響を及ぼすため、添加する場合は、０．１〜１．０％とする。尚、好ましくは０．１５〜０．６％である。
本発明では、さらに、必要に応じ、Ｎｂ、Ｖ、Ｂ，ＲＥＭ、Ｍｇの１種または２種以上を含有することができる。
Ｎｂ：０．０５％以下、Ｖ：０．１％以下、Ｂ：０．００５％以下の１種または２種以上
Ｎｂ、Ｖ、Ｂは、いずれも鋼の強度向上に寄与する元素であり、所望する強度に応じて適宜含有できる。
【００２５】
Ｎｂは、添加する場合、０．００５％以上含有することが好ましいが、０．０５％を超えると、大入熱溶接ＨＡＺでは島状マルテンサイトの生成を助長する効果を有し、大入熱ＨＡＺ靭性を劣化させるため、０．０５％以下とする。
Ｖは、添加する場合、０．０１％以上含有することが好ましいが、０．１％を超えると、母材靭性および大入熱ＨＡＺ靭性を劣化させるため、０．１％以下とする。
【００２６】
Ｂ：０．００５％以下
Ｂは，焼入れ性を向上して，鋼の強度を増加させる。また，大入熱溶接時には，溶接熱影響部において脆弱な上部ベイナイト相を抑制し，下部ベイナイト組織の生成を促進し，固溶窒素を窒化物として固着することにより，靭性を向上させる。
【００２７】
一方，０．００５％を超えると、焼入れ性を著しく増加させ，母材の靭性，延性の劣化をもたらすため，０．００５％以下とする。
ＲＥＭ：０．０２％以下およびＭｇ：０．００５％以下の１種または２種
ＲＥＭおよびＭｇは、いずれも靭性向上に寄与し、所望する特性に応じて選択して添加する。
ＲＥＭを、添加する場合、０．００２％以上とすることが好ましいが、０．０２％を超えても効果が飽和するため、０．０２％を上限とする。
Ｍｇは、大入熱溶接ＨＡＺのオーステナイト結晶粒を微細化して靭性を向上させる有用な元素で、添加する場合は、０．００１％以上とすることが好ましい。一方、０．００５％を超えても効果が飽和するため、０．００５％を上限とする。上記した成分以外の残部は、Ｆｅおよび不可避的不純物である。
製造条件
以下の説明において、温度に関する「℃」表示は，板厚の１／２における温度を意味するものとする。
【００２８】
鋼素材加熱温度：１０５０℃〜１２５０℃
上述した組成の鋳片または鋼片の鋼素材を転炉，電気炉，真空溶解炉等，通常公知の方法による溶鋼から作成し、１０５０℃〜１２５０℃に再加熱する。再加熱温度が１０５０℃未満では，熱間圧延での変形抵抗が高く，１パス当たりの圧下量が大きく取れなくなることから，圧延パス数が増加し，圧延能率の低下を招くとともに，鋼素材（スラブ）中の鋳造欠陥を圧着することができない場合が生じる。一方，再加熱温度が１２５０℃を超えると，加熱時のスケールによって表面疵が生じやすく，圧延後の手入れ負荷が増大するため，１０５０〜１２５０℃の範囲とする。
熱間圧延終了温度：７５０℃以上
圧延終了温度が７５０℃未満の場合，変形抵抗が高くなるため，圧延荷重が増大し，圧延機への負担が大きくなる。また，厚肉材を７５０℃未満の圧延温度まで低下させるためには，圧延途中で待機する必要があり，生産性を大きく阻害する。このため，熱間圧延の圧延終了温度を７５０℃以上とした。
なお，板厚が７０ｍｍを超える極厚鋼板の場合には，ザク圧着のために１パスあたりの圧下率が１５％以上となる圧延パスを少なくとも１パス以上確保することが望ましい。
圧延終了後の冷却方法には空冷、加速冷却を含み、所望する機械的特性に応じて，適宜選定する。なお、冷却速度が６０℃／ｓを超えると，鋼板位置による温度制御が困難となり，材質ばらつきが生じるため、６０℃／ｓ未満とすることが望ましい。冷却速度は板厚方向の各位置における冷却速度を平均した平均冷却速度とする。
熱処理
本発明では，鋼板に、焼もどし処理を施しても良い。再加熱温度４００℃以上６５０℃以下の焼もどし処理により，母材の靭性および延性を向上させる。このような効果を得るためには，焼もどし温度を４００℃以上とする必要があるが，６５０℃を超えると母材強度が大幅に低下する。
【００２９】
このため，焼もどし処理は，４００〜６５０℃で行うことが望ましい。保持時間について規定しないが、１ｈｒ超になると、母材強度が大幅に低下するので、１ｈｒ以内が望ましく，熱処理炉内の均熱が良ければ，短時間の保持でもかまわない。
【００３０】
なお、本発明では熱間圧延と焼きもどし処理の間に，再加熱、焼きならし、もしくは焼入れ処理を施してもよい。厚鋼板をＡｃ３変態点以上の温度域に再加熱して保持することにより，厚鋼板内部まで均一なオーステナイト相とした後，空冷もしくは加速冷却を行うと，厚鋼板内の組織が一層、均質化および微細化される。
【００３１】
加熱温度の上限については規定していないが，１１００℃超になると鋼板表面性状が劣化するために，好ましくは１１００℃以下とする。また，保持時間についても規定していないが，１ｈｒ超になるとオーステナイト粒の粗大化により，母材の靭性が劣化するので１ｈｒ以内が望ましく，熱処理炉内の均熱が良ければ，短時間の保持でも良い。
冷却方法には空冷、加速冷却を含み、所望する機械的特性に応じて，適宜選定する。
【００３２】
平均冷却速度の上限については特に規定しないが，条切り歪を低減するという観点からは８０℃／ｓ以下とすることが望ましい。
なお，Ａｃ３点は化学組成との相関が概ね次（２）式で整理できる。
Ａｃ３＝８５４−１８０Ｃ＋４４Ｓｉ−１４Ｍｎ−１７．８Ｎｉ−１．７Ｃｒ  （２）
（ただし，Ｃ，Ｓｉ，Ｍｎ，Ｎｉ，Ｃｒ：各元素の含有量（質量％））
ミクロ組織
本発明の鋼板のミクロ組織はベイニティックフェライトあるいはベイニティックフェライトとマルテンサイトの混合組織であり、パーライトおよびセメンタイト等の組織が混在すると強度が低下するため、面積分率は少ない方が良い。但し、パーライトおよびセメンタイト等の組織が面積分率で１５％以下の場合には影響が無視できるため含有してもよい。また、ベイニティックフェライト中に、硬質第２相として混在する島状マルテンサイトは靭性の低下を招くため、極力低減することが好ましく、面積分率で５％以下とすることが望ましい。
【実施例】
【００３３】
転炉-取鍋精錬-連続鋳造法で、表１に示す種々の成分組成に調製した鋼スラブを，表２に示す種々の熱間圧延条件により板厚５５ｍｍの鋼板とし、一部の鋼板には、熱処理を施した。
各鋼板の板厚１/４位置から，ＪＩＳ４号引張試験片を採取し，ＪＩＳ  Ｚ  ２２４１（１９９８年）の規定に準拠して引張試験を実施し、引張特性を調査した。
また，同じく各鋼板の板厚１/４位置から，ＪＩＳ  Ｚ  ２２０２（１９９８年）の規定に準拠してＶノッチ試験片を採取し、ＪＩＳ  Ｚ  ２２４２（１９９８年）の規定に準拠してシャルピー衝撃試験を実施し、０℃における吸収エネルギー（ｖＥ０）を求め、母材靭性を評価した。
【００３４】
また，各鋼板から採取した継手用試験板に，Ｖ開先を施し，２電極サブマージアーク溶接（溶接入熱量：４５０ｋＪ/ｃｍ）により，溶接継手を作製し、シャルピー衝撃試験と硬さ試験を行った。
【００３５】
シャルピー衝撃試験は切欠き位置を板厚方向１/４ｔのボンド部とするＪＩＳ４号衝撃試験片を採取し，試験温度：０℃で実施し、継手ボンド部の０℃における吸収エネルギー（ｖＥ０）を求めた。
【００３６】
硬さ試験は板厚１／４ｔ位置において、母材から溶接継手部にかけて荷重１０ｋｇｆ、１ｍｍピッチでビッカース硬度試験を実施し、硬度分布を調査した。
【００３７】
得られた結果を、供試鋼板の製造条件と共に表３に示す。鋼Ｎｏ．１〜８−１は発明例でいずれも，引張強さ７８０ＭＰａ以上、且つ０℃での吸収エネルギー  ｖＥｏが７０Ｊ超えの高強度、且つ高靭性の母材特性を有する。
【００３８】
また、溶接入熱：４５０ｋＪ/ｃｍの１層大入熱溶接施工を施した場合であっても，ボンド部でのｖＥ０が７０Ｊ以上と優れた溶接熱影響部靭性が得られるとともに、溶接継手部の最軟化部硬度がＨＶ２５０以上と高い溶接継手強度が得られることが認められる。
一方、成分組成が本発明の範囲を外れる比較例（鋼Ｎｏ．９〜１８）は、母材強度、母材靭性，大入熱溶接部靭性、大入熱溶接継手硬度の、いずれか、あるいは複数の特性が目標値を満足しない。また、鋼Ｎｏ．８−２は、焼戻し処理の加熱温度が７４０℃と高く、母材強度（引張強さＴＳ）が７８０ＭＰａ未満となった比較例である。
【００３９】
【表１】
2010229453.tif 000002
【００４０】
【表２】
2010229453.tif 000003
【００４１】
【表３】
2010229453.tif 000004